【事件の表示】
　特許第３００６３３６号「多層プラスチック容器」の請求項１ないし３に係る特許に対する特許異議の申立てについて、次のとおり決定する。
【結　論】
　訂正を認める。
　特許第３００６３３６号の請求項１ないし３に係る特許を取り消す。
【理　由】
Ａ．手続きの経緯
　本件特許第３００６３３６号に係る発明は、平成５年３月１９日に特許出願され、平成１１年１１月２６日にその特許の設定登録がなされたが、その後、平成１２年８月４日に東洋製罐株式会社より特許異議の申立がなされ、平成１３年１月５日付けで取消理由通知がなされ、その指定期間内である平成１３年３月２１日に特許異議意見書と訂正請求書が提出されたものである。
　
Ｂ．訂正の適否についての判断
１、訂正の目的及び内容
（１）特許請求の範囲の減縮を目的として、特許請求の範囲の【請求項１】中の記載「最外層に用いる樹脂が０．５〜３．０重量％のエチレン分を含有し、」を、「最外層に用いる樹脂が０．５〜１．９重量％のエチレン分を含有し、」と訂正する。
（２）特許請求の範囲の訂正にともない、特許請求の範囲の記載と、発明の詳細な説明の記載とを整合させるため、明りょうでない記載の釈明を目的として、
本件明細書段落【０００５】中の記載「最外層に用いる樹脂が０．５〜３．０重量％のエチレン分を含有し、」を、「最外層に用いる樹脂が０．５〜１．９重量％のエチレン分を含有し、」と訂正する。
（３）誤記の訂正を目的として、本件明細書段落【０００８】中の記載「含有量し、」を、「含有し、」と訂正する。
２、訂正の目的の適否及び拡張・変更の存否
　上記（１）の訂正は、訂正前の特許請求の範囲請求項１の発明におけるエチレン分「０．５〜３．０重量％」を、より狭い範囲である「０．５〜１．９重量％」に限定するものであるから特許請求の範囲の減縮を目的とするものであり、またこの訂正は本件各実施例におけるエチレン分「１．９重量％」を上限の数値として採用したものであるから、当該訂正は願書に添付した明細書に記載した事項の範囲内のものであり、実質的に特許請求の範囲を拡張又は変更するものではない。
　上記（２）の訂正は、訂正された特許請求の範囲の記載と発明の詳細な説明の記載とを整合させるための訂正であって、明りょうでない記載の釈明を目的とした訂正である。
　上記（３）の訂正は、誤記の訂正を目的とするものであることは明らかである。
　そして、これら（２）及び（３）の訂正は、願書に添付した明細書に記載した事項の範囲内のものであり、また、これらの訂正は、実質的に特許請求の範囲を拡張又は変更するものではない。
３、むすび
　以上のとおりであるから、上記訂正は特許法第１２０条の４第３項において準用する平成６年法律第１１６号による改正前の特許法第１２６第１項ただし書及び第２項の規定に適合するので、当該訂正を認める。
　
Ｃ．特許異議の申立てについての判断
１、本件発明
　本件発明は、訂正された明細書の特許請求の範囲の請求項１〜３に記載された次のとおりのものである。
【請求項１】
　最外層にポリプロピレンランダム共重合体樹脂を用い、その内側にポリオレフィン樹脂を１層以上設けた多層プラスチック容器において、最外層に用いる樹脂が０．５〜１．９重量％のエチレン分を含有し、かつ造核剤を５００〜２０００ｐｐｍ含有したメルトフローレート（ＪＩＳ−Ｋ６７５８、単位ｇ／１０分）が４ ０．０以下のポリプロピレンランダム共重合体樹脂で、さらに前記ポリオレフィン樹脂がポリプロピレンブロック共重合体樹脂或いはランダム共重合体樹脂の何れか、又はポリエチレン樹脂であることを特徴とする多層プラスチック容器。
【請求項２】
　請求項１に記載の多層プラスチック容器において、本多層プラスチック容器より成る再生材料を最内層に添加した少なくとも２層の層構成を有することを特徴とする多層プラスチック容器。
【請求項３】　
　請求項１に記載の多層プラスチック容器において、本多層プラスチック容器より成る再生材料を最内層より第２層目に添加した少なくとも３層の層構成を有することを特徴とする多層プラスチック容器。
（以下、当該請求項１の発明を「本件訂正発明１」といい、請求項２以下の発明を順次「本件訂正発明２」などという）
２、取消理由の概要
　当審で通知した取消理由の概要は、本件請求項１〜３の発明は、引用文献１〜３（甲第１〜３号証）に記載された発明から当業者が容易に発明をすることができたものであり、本件請求項１〜３に係る特許は、特許法第２９条第２項の規定に違反して特許されたものである、というものである。
３、引用文献
　当審で通知した取消理由通知で引用した引用文献には、次の事項が記載されている。
引用文献１（特許異議申立人の提出した甲第１号証）：特開平２−２１５５２９号公報
ａ．「（１）２種以上の樹脂層が積層された構造の多層プラスチック容器において、最外表面層が、エチレン含有量が２乃至８重量％で、メルトフローレートが２．５ｇ／１０分以上で且つＭｗ／Ｍｎの比が３乃至５のエチレン−プロピレン・ランダム共重合体から成ることを特徴とする表面光沢性に優れた多層プラスチック容器。（中略）
（４）容器器壁の積層構成が、外層から内層に向かって順に請求項１記載のエチレン−プロピレン・ランダム共重合体／接着剤／ガスバリヤー性樹脂／接着剤／ポリプロピレンである多層プラスチック容器。（以下、第４項記載の発明を引用文献１記載の発明という）」（特許請求の範囲第１項及び第４項）
ｂ．「（６）容器器壁の積層構成が、外層から内層に向かって順に請求項１記載のエチレン−プロピレン・ランダム共重合体／接着剤／ガスバリヤー性樹脂／接着剤／ポリプロピレン＋スクラップ樹脂／前記エチレン−プロピレン・ランダム共重合体である多層プラスチック容器。」（特許請求の範囲第６項）
ｃ．「更に、このエチレン−プロピレン・ランダム共重合体のエチレン含有量が２乃至８重量％、特に３乃至５重量％であることも重要である。上記範囲よりもエチレン含有量が少ないと、容器表面の光沢が低下し、また上記範囲よりも多いと器壁が柔らかすぎて傷が付きやすく、且つ剛性にも劣るようになる。」（第３頁右上欄６〜１２行）
ｃ'．「また、このエチレン−プロピレン・ランダム共重合体のメルトフローレート（ＭＦＲ）が２．５ｇ／１０分以上、特に３乃至５ｇ／１０分であることも容器の成形性の点で重要である。」（第３頁右上欄１３〜１６行）
ｄ．「また、スクラップ実施例等をポリオレフィン樹脂に配合することもでき、スクラップ樹脂を単独の層として設けることもできる。」（第４頁左上欄１４〜１６行）
引用文献２（特許異議申立人の提出した甲第２号証）：「高分子・複合材料の成形加工　１９９２年（平成４年）９月１日　信山社出版株式会社発行　第３９２〜３９３頁」
ｅ．「以上は均質核発生の場合であるが、結晶化核剤を添加すると、不均質核が多数発生するため、高温での結晶化でも微細な球晶を作ることができる。図１１．７にＰＰおよび０．５％の安息香酸ヒドロキシアルミニウム（ＡＩＢ）を添加したＰＰの偏光顕微鏡写真を示す。ＡＩＢ添加ＰＰでは微細な球晶が生成していることがわかる。なお、ＡＩＢ添加ＰＰの球晶生成密度は、ベースＰＰより約２桁多いことが報告されている。結晶化核剤としては、ＡＩＢのような有機カルボン酸塩の他に、タルクやジベンジリデンソルビトールなどがよく使われている。結晶化核剤添加により期待される効果として、成形物の透明性の向上、成形サイクルまたは加紡性の向上、成形物やフィラメントの剛性の向上、収縮の防止、光沢の向上、ヒケの防止などが挙げられる。」（第３９２頁下から５行〜第３９３頁３行）
引用文献３（特許異議申立人の提出した甲第３号証）：特開平３−１３１６４０号公報
ｆ．「しかし、ポリプロピレンの中空成形品は、ポリカーボネートやポリエチレンテレフタレートのそれに比べ、表面の光沢や透明性に劣っていた。そこで、ポリプロピレンに各種の核剤を添加することにより、ポリプロピレンの長所を保ちつつ中空成形品の透明性や表面の光沢を改良することが試みられた。」（第１頁右下欄１３〜１９行）
４、対比・判断
（１）本件訂正発明１に関して
　引用文献１には、「（１）２種以上の樹脂層が積層された構造の多層プラスチック容器において、最外表面層が、エチレン含有量が２乃至８重量％で、メルトフローレートが２．５ｇ／１０分以上で且つＭｗ／Ｍｎの比が３乃至５のエチレン−プロピレン・ランダム共重合体から成ることを特徴とする表面光沢性に優れた多層プラスチック容器。
（４）容器器壁の積層構成が、外層から内層に向かって順に請求項１記載のエチレン−プロピレン・ランダム共重合体／接着剤／ガスバリヤー性樹脂／接着剤／ポリプロピレンである多層プラスチック容器。」（上記ａの記載）が記載されており、この第４項記載の発明において、内側の層を構成している「ポリプロピレン」は「ポリオレフィン樹脂」の一種であるから、引用文献１には「最外層にエチレン含有量が２乃至８重量％で、メルトフローレートが２．５ｇ／１０分以上、特に３乃至５ｇ／１０分のエチレン−プロピレンランダム共重合体樹脂を用い、その内側にポリオレフィン樹脂層を設けた多層プラスチック容器。」の発明（以下、「引用文献１記載の発明」という）が記載されていると認められる。
　そこで、本件訂正発明１と引用文献１記載の発明とを対比すると、両者のエチレン−プロピレンランダム共重合体樹脂のメルトフローレートの値は重複しているから、両者は共に「最外層にメルトフローレートが４ ０．０以下のエチレン−プロピレンランダム共重合体樹脂を用い、その内側にポリオレフィン樹脂層を設けた多層プラスチック容器。」である点で一致している。
　しかし、本件訂正発明１はエチレン−プロピレンランダム共重合体樹脂のエチレン含有量が０．５〜１．９重量％であるのに対して、引用文献１記載の発明におけるエチレン含有量は２乃至８重量％である点で相違し、また、本件訂正発明１が「造核剤を５００〜２０００ｐｐｍ含有したエチレン−プロピレンランダム共重合体樹脂」を用いているのに対して、引用文献１記載の発明は造核剤を配合することについては記載されていないという点で相違している。
　相違点につき検討する。
　引用文献１には、「更に、このエチレン−プロピレン・ランダム共重合体のエチレン含有量が２乃至８重量％、特に３乃至５重量％であることも重要である。上記範囲よりもエチレン含有量が少ないと、容器表面の光沢が低下し、また上記範囲よりも多いと器壁が柔らかすぎて傷が付きやすく、且つ剛性にも劣るようになる。」（上記ｃの記載）と記載されていて、エチレン−プロピレン・ランダム共重合体のエチレン含有量を少なくすれば容器表面の光沢が低下するものの、器壁の剛性に優れ、傷が付きにくくなる旨記載されているいるから、この、エチレン含有量を下限値の２重量％よりわずかに少ない１．９重量％を含む「０．５〜１．９重量％」という本件訂正発明１の範囲とすることは、当業者が容易になし得ることであると認められる。
　同時に、上記甲第２及び３号証の記載（上記ｅ及びｆの記載）からみて、ポリプロピレンに結晶化核剤、つまり本件訂正発明１でいうところの造核剤を添加することによって成形物の光沢を向上させ得ることが、本件出願前より普通に知られていたと認められるから、引用文献１記載の発明においてエチレン−プロピレン・ランダム共重合体に造核剤を添加して容器表面の光沢の向上を図ることも当業者が容易になし得ることと認められ、しかも、造核剤の好ましい添加量（本件訂正発明１における５００〜２０００ｐｐｍ）は、試行により容易に見出し得ると認められる。
　しかも、本件訂正発明１が特に予想しがたい効果を奏し得ているものであるとは認められない。
　したがって、本件訂正発明１は、甲第１〜３号証に記載された発明から当業者が容易に発明をすることができたものであるといえる。
（２）本件訂正発明２及び３に関して
　本件訂正発明２及び３は、本件訂正発明１の多層プラスチック容器において、「本多層プラスチック容器よりなる再生材料」を最内層側に添加する（本件訂正発明２）、また、最内層より第２層目に添加する（本件訂正発明３）という技術的限定を付加したものであるが、「スクラップ樹脂」を容器の内側樹脂層に配合することが引用文献１に記載（上記ｂ及びdの記載参照）されており、一般にプラスチック容器の製造工程で再生利用される「スクラップ樹脂」とは、当該工程内で生じる「トップフラッシュ」や「ボトムフラッシュ」であると認められるから、この「スクラップ樹脂」とは「本多層プラスチック容器よりなる再生材料」をも意味するものと認められるし、また、「スクラップ樹脂」を容器の内側樹脂層に配合する場合において、内側樹脂層を、最内層、または、最内層より第２層目とすることは適宜なし得ることであると認められる。
　したがって、本件訂正発明２及び３も引用文献１〜３に記載された発明から当業者が容易に発明をすることができたものであるといえる。
５．むすび
　以上のとおりであるから、本件訂正発明１〜３は、特許法第２９条第２項の規定により特許を受けることができない。
　したがって、本件特許請求の範囲請求項１〜３に係る特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月１日（２００１．１０．１）
【訂正の要旨】
　特許第３００６３３６号発明の明細書中、
１、特許請求の範囲の【請求項１】中の「最外層に用いる樹脂が０．５〜３．０重量％のエチレン分を含有し、」を、「最外層に用いる樹脂が０．５〜１．９重量％のエチレン分を含有し、」と訂正する。
２、明細書段落【０００５】中の「最外層に用いる樹脂が０．５〜３．０重量％のエチレン分を含有し、」を、「最外層に用いる樹脂が０．５〜１．９重量％のエチレン分を含有し、」と訂正する。
３、明細書段落【０００８】中の「含有量し、」を、「含有し、」と訂正する。
（５４）【発明の名称】
多層プラスチック容器
（５７）【特許請求の範囲】
　【請求項１】
　最外層にポリプロピレンランダム共重合体樹脂を用い、その内側にポリオレフィン樹脂を１層以上設けた多層プラスチック容器において、最外層に用いる樹脂が
０．５〜１．９重量％
　【請求項２】
　請求項１に記載の多層プラスチック容器において、本多層プラスチック容器より成る再生材料を最内層に添加した少なくとも２層の層構成を有することを特徴とする多層プラスチック容器。
　【請求項３】
　請求項１に記載の多層プラスチック容器において、本多層プラスチック容器より成る再生材料を最内層より第２層目に添加した少なくとも３層の層構成を有することを特徴とする多層プラスチック容器。
【発明の詳細な説明】
　【０００１】
　【産業上の利用分野】
　本発明は、熱可塑性プラスチック容器に関するものであり、さらに詳しくは、優れた光沢、表面性を有する多層プラスチック容器に関するものである。
　【０００２】
　【従来の技術】
　従来、ポリエチレン、ポリプロピレン等のポリオレフィン樹脂単体の容器は、衛生的特性、耐湿性、優れた耐薬品性等の耐内容物性、価格面等の見地から幅広く用いられていた。しかしながら、これらの容器は外観面において光沢、表面性が乏しいという問題点が従来より指摘されていた。
　【０００３】
　この対策として容器を多層にし、外層に光沢がある程度良好な樹脂、たとえばプロピレンホモポリマー、エチレン−プロピレンランダム共重合体等を用いる方法がある。エチレン−プロピレンランダム共重合体を用いる場合、１つには、エチレンを３乃至８重量％含有し、メルトフローレート（ＪＩＳ−Ｋ６７５８、単位ｇ／１０分）が２．５程度のエチレン−プロピレンランダム共重合体を外層に配置した容器が従来より存在しているが、この様な容器においても、外観即ち表面光沢度の面で十分なものではなかった。
　【０００４】
　【発明が解決しようとする課題】
　本発明は、上記の様な従来技術の問題点を解決するためになされたものであり、衛生的特性、耐湿性、優れた耐薬品性等の耐内容物性を保ちつつ優れた表面光沢、表面性を有するプラスチック容器を提供することにある。
　【０００５】
　【課題を解決するための手段】
　本発明は、上記課題を解決するために、最外層にポリプロピレンランダム共重合体樹脂を用い、その内側にポリオレフィン樹脂を１層以上設けた多層プラスチック容器において、最外層に用いる樹脂が
０．５〜１．９重量％
　【０００６】
　また、本発明の実施態様としては、上記の多層プラスチック容器において、本多層プラスチック容器より成る再生材料を最内層に添加した少なくとも２層の層構成を有する多層プラスチック容器又は、上記の多層プラスチック容器において、本多層プラスチック容器より成る再生材料を最内層より第２層目に添加した少なくとも３層の層構成を有する多層プラスチック容器が挙げられる。
　【０００７】
　本発明の多層プラスチック容器は、パリソンを積層押し出しにより形成し、これに圧縮空気を吹き込んで製造した多層ブロー成形容器、多層射出成形容器、多層シート状物よりなるカップ及びその他の容器類または包装材料であってよい。
　【０００８】
　以下、本発明を詳細に説明する。
　最外層に用いる樹脂としては、０．５重量％〜２．０重量％未満のエチレン分を
含有し、
　【０００９】
　最外層に用いる造核割としては、脂肪酸金属塩、ベンジリデンソルビトール系化合物、有機リン酸金属塩等を用いることができる。
　【００１０】
　内層に用いるポリオレフィン樹脂としては、ブロックコポリマー、ランダムコポリマ一等のポリプロピレン樹脂、０．８５〜０．９７程度の密度領域に属するポリエチレン樹脂、例えば、超低密度、低密度、直鎖状低密度、高密度等のポリエチレン樹脂を単体、これらの樹脂の混合物、あるいはこれらの樹脂と他のポリオレフィン樹脂との混合物を用いることが出来る。
　【００１１】
　本プラスチック容器の成形時に発生するトップフラッシュ及びボトムフラッシュを粉砕して成るリサイクル材料を、本プラスチック容器に還元する方法としては、最内層、あるいは、その外側の層にリサイクル材料単体、あるいは、ブロックコポリマー、ランダムコポリマー等のポリプロピレン樹脂、０．８５〜０．９７程度の密度領域に属するポリエチレン樹脂と混合し用いることが出来る。
　【００１２】
　【作用】
　本発明の多層プラスチック容器は、衛生的特性、耐湿性、優れた耐薬品性等の耐内容物性を保ちつつその多層構造中の最外層に
０．５〜１．９重量％の
　【００１３】
　【実施例】
＜実施例１＞
　下記の様な２本のスクリュウ押出機を有する多層ブロー成形機を用いて、下記樹脂を押し出し機で可塑化押し出しし、ブローヘッドを介して、積層パリソンを形成し、該パリソンを５００ｍｌ容量で円筒ボトル形状のキャビティを有するブロー金型中にはさみ、パリソン上部を切断後、圧縮空気を用いてブロー成形を行った。
　【００１４】
　【００１５】
　使用樹脂
　スクリューＡ：１．９重量％のエチレン分を含有し、造核割としてベンジリデンソルビトール系化合物を１０００ｐｐｍ含有したメルトフローレート（ＪＩＳ−Ｋ６７５８、以下ＭＦＲと称す、単位ｇ／１０分）が１０．０のポリプロピレンランダム共重合体樹脂
　スクリューＢ：ＭＦＲが０．５のエチレン−プロピレンブロック共重合体樹脂
　【００１６】
＜実施例２＞
　下記の様な２本のスクリュウ押出機を有する多層ブロー成形機を用いて、下記樹脂を押し出し機で可塑化押し出しし、ブローヘッドを介して、積層パリソンを形成し、該パリソンを５００ｍｌ容量で円筒ボトル形状のキャビティを有するブロー金型中にはさみ、パリソン上部を切断後、圧縮空気を用いてブロー成形を行った。
　【００１７】
　【００１８】
　使用樹脂
　スクリューＡ：１．９重量％のエチレン分を含有し、造核剤としてベンジリデンソルビトール系化合物を１０００ｐｐｍ含有したＭＦＲが１０．０のポリプロピレンランダム共重合体樹脂
　スクリューＢ：ＭＦＲが０．５のエチレンープロピレンブロック共重合体樹脂と本成形品のリサイクル材料を１：１で混合した材料
　【００１９】
＜実施例３＞
　下記の様な３本のスクリュウ押出機を有する多層ブロー成形機を用いて、下記樹脂を押し出し機で可塑化押し出しし、ブローヘッドを介して、積層パリソンを形成し、該パリソンを５００ｍｌ容量で円筒ボトル形状のキャビティを有するブロー金型中にはさみ、パリソン上部を切断後、圧縮空気を用いてブロー成形を行った。
　【００２０】
　【００２１】
　使用樹脂
　スクリューＡ：１．９重量％のエチレン分を含有し、造核剤としてベンジリデンソルビトール系化合物を１０００ｐｐｍ含有したＭＦＲが１０．０のポリプロピレンランダム共重合体樹脂
　スクリューＢ：ＭＦＲが０．５のエチレンープロピレンブロック共重合体樹脂と本成形品のリサイクル材料を１：１で混合した材料
　スクリューＣ：ＭＦＲが０．５のエチレンープロピレンブロック共重合体樹脂
　【００２２】
＜実施例４＞
　下記の様な３本のスクリュウ押出機を有する多層ブロー成形機を用いて、下記樹脂を押し出し機で可塑化押し出しし、ブローヘッドを介して、積層パリソンを形成し、該パリソンを５００ｍｌ容量で円筒ボトル形状のキャビティを有するブロー金型中にはさみ、パリソン上部を切断後、圧縮空気を用いてブロー成形を行った。
　【００２３】
　【００２４】
　使用樹脂
　スクリューＡ：１．９重量％のエチレン分を含有し、造核剤としてベンジリデンソルビトール系化合物を１０００ｐｐｍ含有したＭＦＲが１０．０のポリプロピレンランダム共重合体樹脂
　スクリューＢ：ＭＦＲが０．５の密度が０．９５の高密度ポリエチレン樹脂と本成形品のリサイクル材料を１：１で混合した材料
　スクリューＣ：ＭＦＲが０．５の密度が０．９５の高密度ポリエチレン樹脂
　【００２５】
＜比較例１＞
　下記の様な２本のスクリュウ押出機を有する多層ブロー成形機を用いて、下記樹脂を押し出し機で可塑化押し出しし、ブローヘッドを介して、積層パリソンを形成し、該パリソンを５００ｍｌ容量で円筒ボトル形状のキャビティを有するブロー金型中にはさみ、パリソン上部を切断後、圧縮空気を用いてブロー成形を行った。
　【００２６】
　【００２７】
　使用樹脂
　スクリューＡ：１．９重量％のエチレン分を含有したＭＦＲが１０．０のポリプレンランダム共重合体樹脂
　スクリューＢ：ＭＦＲが０．５のエチレン−プロピレンブロック共重合体樹脂
　【００２８】
　各実施例については成形品の外観は良好なものであった。
　【００２９】
＜物性表＞
　　　　　　　　外層光沢度
　　　　　　　　　（％）
　　実施例１　　　８０
　　実施例２　　　８０
　　実施例３　　　８０
　　実施例４　　　８０
　　比較例１　　　６０
　　　　注）光沢度はＪＩＳ　Ｚ８７４１　６０度鏡面光沢による。
　【００３０】
　【発明の効果】
　本発明の方法によると、外観、表面光沢が良好で、低温における落下衝撃等の諸物性が良好なプラスチック容器が得られた。